(57)【要約】【課題】本発明は、プラスチックフィルムに対する密着性が優れ、耐水性が良好なインク層を形成できるインクに使用可能な、被覆顔料、および被覆顔料組成物の提供を目的とする。【解決手段】顔料の表面が樹脂（Ｐ）で被覆された被覆顔料であって、前記樹脂（Ｐ）が、α−オレフィンユニット、および一般式［１］で示すユニットを含む、被覆顔料。なお、樹脂（Ｐ）の重量平均分子量は５，０００〜５０，０００が好ましい。また、前記重合ユニット（Ｙ１）は、カルボキシル基、およびアルキレンオキシ基のうち少なくとも１種を有することが好ましい。【選択図】なし【特許請求の範囲】
【請求項１】
顔料の表面が樹脂（Ｐ）で被覆された被覆顔料であって、
前記樹脂（Ｐ）が、α−オレフィンユニット、および下記一般式［１］で示すユニットを含む、被覆顔料。
【化１】
2020094138.tif 000009
一般式［１］
（式中、Ｘ１は炭素数１〜５の置換もしくは非置換のアルキレン基を表し、Ｙ１は重合体ユニットを示す。）
【請求項２】
前記重合体ユニット（Ｙ１）が、カルボキシル基、およびアルキレンオキシ基のうち少なくとも１種を有する、請求項１記載の被覆顔料。
【請求項３】
樹脂（Ｐ）の重量平均分子量が５，０００〜５０，０００である、請求項１または２記載の被覆顔料。
【請求項４】
前記水酸基含有モノマー、窒素含有モノマー、カルボキシル基含有ユニットを１０〜８０質量％含む、請求項１〜３いずれか１項に記載の被覆顔料。
【請求項５】
請求項１〜４いずれか１項に記載の被覆顔料、水、および塩基性化合物を含む、被覆顔料組成物。
【請求項６】
架橋剤を含む、請求項５記載の被覆顔料組成物。
【請求項７】
請求項１〜４いずれか１項に記載の被覆顔料、または請求項５または６記載の被覆顔料組成物を含む、インクジェット記録用インク。
【請求項８】
水溶性有機溶剤、水溶性無機塩、顔料、ならびにα−オレフィンユニット、および下記一般式［１］で示すユニットを有する樹脂（Ｐ）を混練機で混合して顔料の表面を樹脂（Ｐ）で被覆し、次いで水溶性無機塩および水溶性有機溶剤を除去する、被覆顔料の製造方法。
【化２】
2020094138.tif 000010
一般式［１］
（式中、Ｘ１は炭素数１〜５の置換もしくは非置換のアルキル基を表し、Ｙ１は重合体ユニットを示す。）
【請求項９】
さらに、請求項８で得られた被覆顔料、水、および塩基性化合物を混合して、樹脂（Ｐ）を中和し、次いで、架橋剤を加えて樹脂（Ｐ）を架橋する、被覆顔料組成物の製造方法。
【発明の詳細な説明】
【技術分野】
【０００１】
本発明は、被覆顔料、およびインクジェット記録用インクに関する。
【背景技術】
【０００２】
インクジェット記録用インクは、安全性と環境負荷の少なさから水性インクが主流となっている。水性インクは、商業印刷用途で多いプラスチックフィルムの基材上に印刷すると乾燥性が悪く、インク層の画質が悪かった。そこでプラスチックフィルム上にインク受容層が設けられてきたが、インクの密着性は、溶剤インクと比較して満足できる水準になかった。
【０００３】
そこで、特許文献１には、着色剤、および顔料分散剤としてヒドロキシ基やカルボキシ基を有するオレフィン樹脂を含む分散組成物が開示されている。
【先行技術文献】
【特許文献】
【０００４】
【特許文献１】特開２０１４−２４９４５号公報
【発明の概要】
【発明が解決しようとする課題】
【０００５】
しかし、従来の分散組成物は、プラスチックフィルムに対する密着性が依然として満足できる水準ではない上、印刷したインク層の耐水性が低い問題があった。
【０００６】
本発明は、プラスチックフィルムに対する密着性が優れ、耐水性が良好なインク層を形成できるインクに使用可能な、被覆顔料、および被覆顔料組成物の提供を目的とする。
【課題を解決するための手段】
【０００７】
本発明の被覆顔料は、顔料の表面が樹脂（Ｐ）で被覆された被覆顔料であって、
前記樹脂（Ｐ）が、α−オレフィンユニット、および下記一般式［１］で示すユニットを含む。
【０００８】
一般式［１］
【化１】
2020094138.tif 000002
【０００９】
（式中、Ｘ１は炭素数１〜５の置換もしくは非置換のアルキレン基を表し、Ｙ１は重合体ユニットを示す。）
【発明の効果】
【００１０】
上記の本発明により、プラスチックフィルムに対する密着性が優れ、耐水性が良好なインク層を形成できるインクに使用可能な、被覆顔料、および被覆顔料組成物を提供できる。
【発明を実施するための形態】
【００１１】
まず、本明細書での用語を定義する。「（メタ）アクリロイル」は、「アクリロイルおよびメタクリロイル」である。「（メタ）アクリル」は、「アクリルおよびメタクリル」である。「（メタ）アクリル酸」は、「アクリル酸およびメタクリル酸」である。「（メタ）アクリレート」は、「アクリレートおよびメタクリレート」である。モノマーは、エチレン性不飽和基含有単量体である。また、本明細書に挙げる「Ｃ．Ｉ．」は、カラーインデックス（Ｃ．Ｉ．）を意味する。
【００１２】
本明細書の被覆顔料は、顔料の表面が樹脂（Ｐ）で被覆された被覆顔料であって、
前記樹脂（Ｐ）が、α−オレフィンユニット、および下記一般式［１］で示すユニットを含む。
【００１３】
一般式［１］
【化２】
2020094138.tif 000003
【００１４】
（式中、Ｘ１は炭素数１〜５の置換もしくは非置換のアルキレン基を表し、Ｙ１は重合体ユニットを示す。）
本明細書の被覆顔料は、顔料（通常は粒子）の表面を樹脂（Ｐ）が被覆している。そのため、被覆顔料は、従来の微細化された顔料と分散剤を配合して分散した顔料分散体と比較して、顔料の表面を樹脂で十分に被覆できている。樹脂（Ｐ）が含む下記一般式［１］で示すユニット中の重合体ユニットであるＹ１は、立体反発部位として機能するため、被覆顔料粒子が凝集し難い。
また、被覆顔料を含む組成物は、被覆顔料の分散安定性が優れる。加えて、Ｙ１は、極性が低く、プラスチックフィルムとの親和性が高いため密着性が良好なインク層を形成できる。また、Ｙ１はガラス転移温度（Ｔｇ）が高く、当該被覆顔料組成物を含むインクがプラスチックフィルムに定着後に強固な塗膜を形成し、印刷物の耐水性などの耐性が向上する。なお、被覆顔料の作製は、顔料の表面を樹脂（Ｐ）で十分被覆できればよく、その方法は限定されないところ、例えば、顔料の微細化工程を樹脂（Ｐ）と共に行う方法が挙げられる。
【００１５】
本明細書の被覆顔料は、塗料、印刷インキ（例えば、グラビアインキ、オフセットインキ、スクリーンインキ、フレキソインキ等）、インクジェット記録用インク等に使用することが好ましく、インクジェット記録用インクがより好ましい。
【００１６】
本明細書で顔料は、無機顔料および有機顔料から適宜選択して使用できる。
【００１７】
無機顔料は、例えば、カーボンブラック、金属酸化物、金属錯塩、その他無機顔料等が挙げられる。カーボンブラックは、例えば、ファーネスブラック、サーマルランプブラック、アセチレンブラック、チャンネルブラック等が挙げられる。
金属酸化物は、例えば、酸化チタン、酸化鉄、水酸化鉄、ジルコニア、アルミナ等が挙げられる。
その他無機顔料は、例えば、群青、黄鉛、硫化亜鉛、コバルトブルー等が挙げられる。
【００１８】
有機顔料は、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アンソラキノン顔料、キノフタロン顔料等が挙げられる。
【００１９】
有機顔料は、例えば、Ｃ．Ｉ．Ｐｉｇｍｅｎｔ  Ｒｅｄ  1、２、３、４、５、６、７、９、１０、１４、１７、２２、２３、３１、３２、３８、４１、４８：１、４８：２、４８：３、４８：４、４９、４９：１、４９：２、５２：１、５２：２、５３：１、５７：１、６０：１、６３：１、６６、６７、８１：１、８１：２、８１：３、８３、８８、９０、１０５、１１２、１１９、１２２、１２３、１４４、１４６、１４７、１４８、１４９、１５０、１５５、１６６、１６８、１６９、１７０、１７１、１７２、１７５、１７６、１７７、１７８、１７９、１８４、１８５、１８７、１８８、１９０、２００、２０２、２０６、２０７、２０８、２０９、２１０、２１６、２２０、２２４、２２６、２４２、２４６、２５４、２５５、２６４、２６６、２６９、２７０、２７２、２７９；
Ｃ．Ｉ．Ｐｉｇｍｅｎｔ  Ｙｅｌｌｏｗ １、２、３、４、５、６、１０、１１、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４；
Ｃ．Ｉ． Ｐｉｇｍｅｎｔ Ｏｒａｎｇｅ ２、５、１３、１６、１７：１、３１、３４、３６、３８、４３、４６、４８、４９、５１、５２、５５、５９、６０、６１、６２、６４、７１、７３；
Ｃ．Ｉ．Ｐｉｇｍｅｎｔ  Ｇｒｅｅｎ  ７、１０、３６、３７、５８、５９、６２、６３；
Ｃ．Ｉ．Ｐｉｇｍｅｎｔ  Ｂｌｕｅ  １、２、１５、１５：１、１５：２、１５：３、１５：４、１５：６、１６、２２、６０、６４、６６、７９、７９、８０；
Ｃ．Ｉ．Ｐｉｇｍｅｎｔ  Ｖｉｏｌｅｔ  １、１９、２３、２７、３２、３７、４２；
Ｃ．Ｉ．Ｐｉｇｍｅｎｔ  Ｂｒｏｗｎ  ２５、２８；
Ｃ．Ｉ．Ｐｉｇｍｅｎｔ  Ｂｌａｃｋ １、７等が挙げられる。
【００２０】
これらの中でもインクジェット記録用インクで色再現性及び耐光性が向上する面で、Ｃ．Ｉ．Ｐｉｇｍｅｎｔ  Ｒｅｄ  ４８：１、４８：２、４８：３、４８：４、５７：１、１２２，１４６、１４７、１４８、１５０、１７０、１７６、１７７、１８４、１８５、２４２、２５４、２５５、２６４、２６６、２６９、
Ｃ．Ｉ．Ｐｉｇｍｅｎｔ  Ｙｅｌｌｏｗ  １２、１３、１４、１７、７４、８３、１０８、１０９、１２０、１５０、１５１、１５４、１５５、１８０、１８５、２１３
Ｃ．Ｉ．Ｐｉｇｍｅｎｔ  Ｏｒａｎｇｅ  ３６，３８、４３、６４
Ｃ．Ｉ．Ｐｉｇｍｅｎｔ  Ｇｒｅｅｎ  ７、３６、３７、５８、６２、６３、
Ｃ．Ｉ．Ｐｉｇｍｅｎｔ  Ｂｌｕｅ  １５：１、１５：３、１５：６、１６、２２、６０、６６、
Ｃ．Ｉ．Ｐｉｇｍｅｎｔ  Ｖｉｏｌｅｔ  １９、２３、３２、
Ｃ．Ｉ．Ｐｉｇｍｅｎｔ  Ｂｒｏｗｎ  ２５、
Ｃ．Ｉ．Ｐｉｇｍｅｎｔ  Ｂｌａｃｋ  １、７が好ましい。
【００２１】
［樹脂（Ｐ）］
本明細書で樹脂（Ｐ）は、α−オレフィンユニット、および一般式［１］で示すユニットを含む。樹脂（Ｐ）は、例えば、α−オレフィンと酸無水物基含有モノマーとの重合体を主鎖とするグラフト体が挙げられる。樹脂（Ｐ）の作製は、例えば、（１）酸無水物基含有モノマーに特定の化合物を反応させて、一般式［１］で示すユニットの側鎖部分を有するモノマーを合成し、次いで前記モノマーとα−オレフィンとを重合する方法。（２）α−オレフィンと酸無水物基含有モノマーを重合して重合体（ｐ）を合成し、次いで前記重合体（ｐ）に特定の化合物を反応させて一般式［１］で示すユニットを合成する方法が挙げられる。これらの中でも合成が容易である面で前記（２）の方法が好ましい。なお、樹脂（Ｐ）は、α−オレフィンユニット、および一般式［１］で示すユニットを含めばよく、上記の態様に限定されないことはいうまでもない。
【００２２】
樹脂（Ｐ）は、α−オレフィンユニット、および一般式［１］で示すユニット以外のその他ユニットを含有できる。その他ユニットは、モノマーユニットであり、単独ユニット、重合ユニットが挙げられる。その他ユニットの合成に使用できるモノマーは、例えば、（メタ）アクリル酸エステル、水酸基含有モノマー、窒素含有モノマー、その他ビニルモノマーが挙げられる。
【００２３】
α−オレフィンユニットは、炭素数６〜４０のα−オレフィンを使用することが好ましい。適度な炭素数のα−オレフィンを使用すると顔料表面をより被覆しやすい。なお、α−オレフィンは炭素数８〜３５がより好ましく、炭素数１２〜３０がさらに好ましい。
【００２４】
α−オレフィンは、例えば、１−ヘキセン、１−ヘプテン、１−オクテン、１−ノネン、１−デセン、１−ドデセン、１−テトラデセン、１−ヘキサデセン、１−オクタデセン、１−エイコセン、１−ドコセン、１−テトラコセン、１−オクタコセン、１−トリアコンテン、１−ドトリアコンテン、１−テトラトリアコンテン、１−ヘキサトリアコンテン、１−オクタトリアコンテン等が挙げられる。
【００２５】
α−オレフィンは、単独または２種類以上を併用して使用できる。
【００２６】
（メタ）アクリル酸エステルは、例えば、メチル（メタ）アクリレート、エチル（メタ）アクリレート、プロピル（メタ）アクリレート、ブチル（メタ）アクリレート、デシル（メタ）アクリレート、ウンデシル（メタ）アクリレート、ラウリル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、ステアリル（メタ）アクリレート、イソステアリル（メタ）アクリレート、もしくはベヘニル（メタ）アクリレート等が挙げられる。
【００２７】
水酸基含有モノマーは、例えば、２−ヒドロキシエチル（メタ）アクリレート、２−ヒドロキシプロピル（メタ）アクリレート、４−ヒドロキシブチル（メタ）アクリレート、グリセロールモノ（メタ）アクリレート、４ −ヒドロキシビニルベンゼン等が挙げられる。
【００２８】
窒素含有モノマーは、例えば、ジメチルアミノエチル（メタ）アクリレート、ジエチルアミノエチル（メタ）アクリレート、メチルエチルアミノエチル（メタ）アクリレート、ジメチルアミノスチレン、ジエチルアミノスチレン、（メタ）アクリルアミド、Ｎ−メチロール（メタ）アクリルアミド、Ｎ−メトキシメチル−（メタ）アクリルアミド等のモノアルキロール（メタ）アクリルアミド、Ｎ ，Ｎ−ジ（メチロール）アクリルアミド、Ｎ−メチロール−Ｎ−メトキシメチル（メタ）アクリルアミド、Ｎ ，Ｎ−ジ（メトキシメチル）アクリルアミド等が挙げられる。
【００２９】
その他ビニルモノマーは、例えば、スチレン、α−メチルスチレン、ビニルトルエン等のアルケニルベンゼン；酢酸ビニル、ビニルピリジン、アクリルアミド、メタクリルアミド、メタクリル酸ジメチルアミノエチル、Ｎ−メチロールアクリルアミド、Ｎ−ブトキシメチルアクリルアミド、（メタ）アクリル酸、イタコン酸、（メタ）アクリル酸−２−ヒドロキシエチル、（メタ）アクリル酸−２−ヒドロキシプロピル等が挙げられる。      
【００３０】
一般式［１］で示すユニットは、例えば、酸無水物基に特定の化合物を反応させて合成することができる。酸無水物基含有モノマーは、例えば、無水マレイン酸、無水イタコン酸等が挙げられる。これらの中でもα−オレフィンとの共重合性が高い無水マレイン酸が好ましい。
【００３１】
前記重合体（ｐ）は、α−オレフィン、酸無水物基含有モノマー、ラジカル重合開始剤、および必要に応じて連鎖移動剤を使用して合成できる。
前記合成は、例えば、溶液重合、塊状重合、乳化重合、懸濁重合等が挙げられるところ、溶液重合、塊状重合が好ましい。
前記重合体（ｐ）は、例えば、酸無水物基含有モノマーとして無水マレイン酸を使用する場合、α−オレフィンと無水マレイン酸との交互重合体が形成する。なお、α−オレフィンと無水マレイン酸とのモル比を変更することで重合体の配列を任意に調整できる。
【００３２】
樹脂（Ｐ）は、α−オレフィン・無水マレイン酸重合体を変性して合成できる。また、樹脂（ｐ）は市販品を使用できる。市販品は、例えば、ダイヤカルナＭ３０（三菱ケミカル社製）、セラマーシリーズ（ベーカーペトロライト社製）等が挙げられる。      
【００３３】
α−オレフィン（Ｏ）と酸無水物基含有モノマー（Ａ）とのモル比は、Ｏ／Ａ＝３０／７０〜９９／１が好ましく、４０／６０〜９５／５がより好ましく、４５／５５〜８０／２０がさらに好ましい。適度なモル比で合成すると被覆顔料の分散性がより向上する。
【００３４】
ラジカル重合開始剤は、アゾ化合物、過酸化物が挙げられる。アゾ化合物は、例えば、アゾビスイソブチロニトリル、アゾビス２，４−ジメチルバレロニトリル等が挙げられる。過酸化物は、例えば、キュメンヒドロパーオキサイド、ｔ−ブチルヒドロパーオキサイド、ベンゾイルパーオキサイド、ジイソプロピルパーオキシカーボネート、ジｔ−ブチルパーオキサイド、ラウロイルパーオキサイド、ｔ−ブチルパーオキシベンゾエート、ｔ−ブチルパーオキシ−２−エチルヘキサノエート等が挙げられる。
【００３５】
ラジカル重合開始剤は、モノマー１００質量部に対して、０．００１〜５質量部程度を使用することが好ましい。
【００３６】
前記重合体（ｐ）の重量平均分子量は、３，０００〜３０，０００が好ましく、４，０００〜２５，０００がより好ましく、６，０００〜２０，０００がさらに好ましい。重量平均分子量を適度な範囲に調整すると、顔料の表面を被覆し易くなる。
【００３７】
一般式［１］で示すユニット中の側鎖部分（Ｘ１−Ｓ−Ｙ１）の形成は、以下の重合体（Ｑ）を使用することが好ましい。重合体（Ｑ）は、付加重合体、ラジカル重合体が制限なく使用できるところ、ラジカル重合体が好ましい。以下、ラジカル重合体の重合体（Ｑ）について説明する。
【００３８】
重合体（Ｑ）は、分子内に１以上の水酸基と１以上のチオール基とを有する化合物（ｒ１）（一般式でいうと、例えば、ＨＯ−Ｘ１−ＳＨ）の存在下に、モノマーをラジカル重合して合成できる片末端領域に水酸基を有する重合体である。重合体（Ｑ）が有する片末端領域の水酸基を酸無水物基と反応させて、一般式［１］で示すユニット中の側鎖部分を形成する。つまり、一般式［１］で示すユニット中のＸ１は、前記化合物（ｒ１）に由来し、Ｙ１は、モノマーの重合体に由来する。重合体（Ｑ）は、重合体の硫黄原子を起点に重合体ユニットＹ１が結合した形態である。また、「片末端領域」とは、前記硫黄原子に結合したＹ１の末端とは異なる末端に水酸基が存在することを意味する。なお、化合物（ｒ１）に２以上の水酸基を有する化合物を使用する場合重合体（Ｑ）中の片末端領域の水酸基が酸無水物基と反応した後の未反応の水酸基は、反応の自由度が低下して、ほとんど反応しないと推測している。
【００３９】
分子内に少なくとも１つの水酸基と１つのチオール基とを有する化合物は、例えば、メルカプトメタノール、２−メルカプトエタノール、３−メルカプト−１−プロパノール、１−メルカプト−２−ブタノール、又は２−メルカプト−３−ブタノール等が挙げられる。
【００４０】
分子内に２つの水酸基と１つのチオール基とを有する化合物は、例えば、１−メルカプト−１，１−メタンジオール、１−メルカプト−１，１−エタンジオール、３−メルカプト−１，２−プロパンジオール（別名：１−チオグリセロール）、２−メルカプト−１，２−プロパンジオール、２−メルカプト−２−メチル−１，３−プロパンジオール、２−メルカプト−２−エチル−１，３−プロパンジオール、１−メルカプト−２，２−プロパンジオール、２−メルカプトエチル−２−メチル−１，３−プロパンジオール、２−メルカプトエチル−２−エチル−１，３−プロパンジオール等が挙げられる。
これらの中でも、２−メルカプトエタノール、３−メルカプト−１，２−プロパンジオールが好ましい。
【００４１】
前記モノマーは、既に説明した（メタ）アクリル酸エステル、水酸基含有モノマー、窒素含有モノマー、その他ビニルモノマーに加え、例えば、カルボキシル基含有モノマー、アルキレンオキシ基含有モノマー等が挙げられる。
【００４２】
カルボキシル基含有モノマーは、例えば、マレイン酸、フマル酸、イタコン酸、シトラコン酸、又は、これらのアルキルもしくはアルケニルモノエステル、フタル酸β−（メタ）アクリロキシエチルモノエステル、イソフタル酸β−（メタ）アクリロキシエチルモノエステル、テレフタル酸β−（メタ）アクリロキシエチルモノエステル、コハク酸β−（メタ）アクリロキシエチルモノエステル、アクリル酸、メタクリル酸、クロトン酸、けい皮酸等が挙げられる。これらの中でも反応性および安価の面でアクリル酸、メタクリル酸が好ましい。
【００４３】
アルキレンオキシ基含有モノマーは、例えば、ポリエチレングリコールモノ（メタ）アクリレート、メトキシポリエチレングリコールモノ（メタ）アクリレート、オクトキシポリエチレングリコールモノ（メタ）アクリレート、及びステアロキシポリエチレングリコールモノ（メタ）アクリレート、エトキシ化o-フェニルフェノールアクリレート等が挙げられる。これらの中でもインクジェット記録用インクの吐出性が向上する面でメトキシポリエチレングリコールモノメタクリレートが好ましい。
【００４４】
これらの中でも、側鎖部分（Ｘ１−Ｓ−Ｙ１）のＹ１の一部がアニオンになることで、被覆顔料組成物やインクジェット記録用インクが乾燥する場合、水等の媒体に容易に再溶解、または再分散しやすい面で、カルボキシル基含有モノマーが好ましい。
また、被覆顔料組成物やインクジェット記録用インクの保存安定性及び吐出性がより向上する面でアルキレンオキシ基含有モノマーが好ましい。
【００４５】
すなわち、重合体ユニット（Ｙ１）は、カルボキシル基含有ユニットを１０〜８０質量％含むことが好ましい。換言すると重合体ユニット（Ｙ１）の合成に使用するモノマー１００質量％中、カルボキシル基含有モノマーを１０〜８０質量％含むことが好ましい。カルボキシル基含有モノマーを適量使用するとインク（インキ）の再溶解性、または再分散性がより向上する
【００４６】
アルキレンオキシ基含有モノマーの使用量は、重合体ユニット（Ｙ１）の合成に使用するモノマー１００質量％中、１〜８０質量％が好ましく、５〜７５質量％がより好ましく、１０〜７０質量％がさらに好ましい。アルキレンオキシ基含有モノマーを適量使用すると保存安定性及び吐出性がより向上する。
【００４７】
モノマーは、単独または２種類以上を併用して使用できる。
【００４８】
重合体（Ｑ）は、樹脂（Ｐ）の主鎖と同様にラジカル重合で合成することが好ましい。
【００４９】
重合体（Ｑ）は、化合物（ｒ１）を重合体（Ｑ）の合成に使用するモノマー全量１００質量部に対して、１〜３０質量部を使用してラジカル重合で合成することが好ましい。なお、化合物（ｒ１）の使用量は、３〜２５質量部が好ましく、５〜２０質量部がより好ましい。重合温度は、４０〜１５０℃が好ましく、５０〜１１０℃がより好ましい。
【００５０】
重合体（Ｑ）の合成は、溶液重合が好ましい。合成に使用する有機溶媒は、例えば、酢酸エチル、酢酸ｎ−ブチル、酢酸イソブチル、トルエン、キシレン、アセトン、ヘキサン、メチルエチルケトン、シクロヘキサノン等が挙げられる。
【００５１】
有機溶媒は、単独または２種類以上を併用して使用できる。
【００５２】
重合体（Ｑ）の重量平均分子量は、５００〜２０，０００が好ましく、５００〜１０，０００がより好ましい。重量平均分子量を適度な範囲に調整すると、被覆顔料を分散し易くなり、インクジェット記録用インクの定着性や耐水性がより向上する。
【００５３】
＜樹脂（Ｐ）の合成＞
樹脂（Ｐ）を合成する上記（２）の方法は、重合体（ｐ）の酸無水物基に重合体（Ｑ）の水酸基を反応させてエステルを形成する方法（エステル化）である。
前記反応は、前記酸無水物基１モルに対して、水酸基を０．２〜２モルを使用して行うことが好ましい。前記使用量で反応させると側鎖の形成が容易になり、被覆顔料の分散性がより向上し、組成物の粘度をより適切な範囲に調整しやすい
【００５４】
前記エステル化の反応温度は、７０〜２１０℃が好ましく、８０〜１８０℃がより好ましい。適切な温度でエステル化を行うと適度な反応速度で合成可能であり、着色が少ない樹脂（Ｐ）が得やすい。
【００５５】
前記樹脂（Ｐ）の酸価は、５〜３００ｍｇＫＯＨ／ｇが好ましく、１０〜２００ｍｇＫＯＨ／ｇがより好ましく、３０〜１８０ｍｇＫＯＨ／ｇがさらに好ましい。適度な範囲の酸価を有すると、例えば、水や水溶性溶剤を使用する際の親和性が向上し、インクジェット記録用インクの定着性や親水性がより向上する。
【００５６】
前記樹脂（Ｐ）の重量平均分子量は、５，０００〜５０，０００が好ましく、５，５００〜３０，０００がより好ましく、６，０００〜２０，０００がさらに好ましい。適度な範囲の重量平均分子量は、組成物中で被覆顔料の分散安定性がより向上し、組成物の粘度を適切な範囲に調整しやすい。
【００５７】
［被覆顔料の製造］
本明細書の被覆顔料の製造方法は、水溶性溶剤、水溶性無機塩、顔料、ならびにα−オレフィンユニット、および一般式［１］で示すユニットを有する樹脂（Ｐ）を混練機で混合して顔料の表面を樹脂（Ｐ）で被覆し、次いで水溶性無機塩および水溶性溶剤を除去することが好ましい。
被覆顔料の製造方法は、まず、顔料、樹脂（Ｐ）、水溶性無機塩及び水溶性溶剤を含有する混合物を混練して顔料を微細化しつつ、顔料の表面を樹脂（Ｐ）で被覆する。
顔料の微細化方法は、特に限定されず任意の方法を適用できるところ、ソルトミリング処理による摩砕混練工程等が好ましい。
摩砕混練工程は、例えば、混合物を、ニーダー、２本ロールミル、３本ロールミル、ボールミル、アトライター、横型サンドミル、縦型サンドミル、アニューラ型ビーズミル等の混練機を用いることが好ましい。摩砕混練工程は、加熱を行うと効率よく微細化できる。混練機は、ニーダーが好ましい。これにより顔料の表面に対する樹脂（Ｐ）の被覆効率が向上する。
【００５８】
水溶性無機塩は、破砕助剤として働くものであり、水溶性無機塩の硬度の高さを利用して顔料を破砕する。水溶性無機塩は、例えば、塩化ナトリウム、塩化バリウム、塩化カリウム、硫酸ナトリウム等が挙げられる。これらの中でも安価な塩化ナトリウム（食塩）を用いることが好ましい。
【００５９】
水溶性溶剤は、顔料及び水溶性無機塩を湿潤する。水溶性溶剤は、水に溶解（混和）し、水溶性無機塩に溶解しない溶剤である。
水溶性溶剤は、例えば、エチレングリコール、ジエチレングリコール、トリエチレングリコール、テトラエチレングリコール、プロピレングリコール、ポリエチレングリコール、ポリプロピレングリコール、ブタンジオール、ペンタンジオール、ヘキサンジオール等のグリコール； ラウリン酸プロピレングリコールなどのグリコールエステル；ジエチレングリコールモノエチル、ジエチレングリコールモノブチル、ジエチレングリコールモノヘキシルのエーテル；プロピレングリコールエーテル、ジプロピレングリコールエーテル、及びトリエチレングリコールエーテルを含むセロソルブなどのグリコールエーテル；メタノール、エタノール、イソプロピルアルコール、１−プロパノール、２−プロパノール、１−ブタノール、２−ブタノール、ブチルアルコール、ペンチルアルコール等のアルコール；スルホラン、γ−ブチロラクトン等のラクトン；Ｎ−（２−ヒドロキシエチル）ピロリドン等のラクタム；グリセリン等が挙げられる。
【００６０】
水溶性溶剤は、単独または２種類以上を併用して使用できる。
【００６１】
これらの中でも、高沸点、低揮発性で、高表面張力のグリコール類が好ましく、ジエチレングリコール、トリエチレングリコール等がより好ましい。
【００６２】
水溶性溶剤の使用量は、顔料１００質量部に対し、５〜１，０００質量部が好ましく、５０〜５００質量部がより好ましい。また、水溶性無機塩の使用量は、顔料１００質量部に対し、５０〜２，０００質量部が好ましく、３００〜１，０００質量部がより好ましい。これらを適量使用すると微細化と被覆の効率がより向上する。
【００６３】
樹脂（Ｐ）の使用量は、顔料１００質量部に対し、５〜１００質量部が好ましく、１０〜８０質量部がより好ましい。適量使用すると分散性が良好な被覆顔料が得やすい。
【００６４】
顔料の表面を樹脂（Ｐ）で被覆した後、水溶性無機塩および水溶性溶剤を除去する。前記除去は、混練機から混練物を容器等に取り出し、イオン交換水を投入して撹拌を行い、懸濁液を得る。加えるイオン交換水は、例えば、混練物の質量の１０〜１０，０００倍の質量を加えて混合撹拌する。混合撹拌条件は特に限定されない。また、温度２５〜９０℃で行うことが好ましい。次いで、ろ過等を行い、ろ液を除去することで、水溶性溶剤、水溶性無機塩を除去できる。ろ過後の被覆顔料は、イオン交換水を含むため、水を除去することが好ましい。水の除去は、例えば、乾燥が好ましい。乾燥条件は、例えば、常圧下、８０〜１２０℃の範囲で１２〜４８時間程度の乾燥を行う方法、減圧下、２５〜８０℃ の範囲で１２〜６０時間程度の乾燥を行う方法等が挙げられる。乾燥装置は、例えば、スプレードライ装置等が挙げられる。なお、乾燥と同時または、乾燥後に凝集した被覆顔料を粉砕することができる。
【００６５】
被覆顔料の比表面積は、２０ｍ２／ｇ〜１００ｍ２／ｇが好ましく、２５ｍ２／ｇ〜８０ｍ２／ｇがより好ましく、３０ｍ２／ｇ〜６０ｍ２／ｇがさらに好ましい。なお、前記比表面積は、被覆顔料を１００℃で３０分間脱気乾燥し、得られた粉体試料の窒素吸脱着等温線をマウンテック社製のＭａｃｓｏｒｂ  ＨＭ  Ｍｏｄｅｌ−１２０１を用いて、２００℃で１５分間真空脱気した後、測定を行い、最後に、1分間再度加熱して、水分を完全に除去することで、比表面積を算出したものである。比表面積は、顔料の質量あたりの表面積であり、その値が大きいほど一次粒径が小さく、一般的には小さいほど好ましいが、その反面二次粒径の形状が複雑になりやすい。
【００６６】
［被覆顔料組成物］
本明細書の被覆顔料組成物は、被覆顔料、塩基性化合物、および水を含み、さらに架橋剤を含むことが好ましい。被覆顔料組成物中で被覆顔料は分散状態で存在する。
被覆顔料組成物の製造方法は、上記材料を適宜配合すれば良いところ、被覆顔料、水、および塩基性化合物を混合して、樹脂（Ｐ）を中和し、次いで、架橋剤を加えて樹脂（Ｐ）を架橋することが好ましい。詳細には、例えば、以下の工程（１）及び工程（２）を順次行うことが好ましい。これにより保存安定性がより向上する。
工程（１）：被覆顔料、塩基性化合物、および水を混合して、樹脂（Ｐ）のカルボキシル基を中和する工程。
工程（２）：架橋剤を添加して、樹脂（Ｐ）を架橋させる工程。
前記工程（１）において、温度、および撹拌時間は適宜選択して決定することができる。中和工程の時間は、０ ．５〜１０時間が好ましく、１〜５ 時間がより好ましい。中和工程の温度は、４０〜９５℃ が好ましい。
前記工程（２）において、架橋工程の時間は、０ ．５〜１０時間が好ましく、１〜５ 時間がより好ましい。架橋工程の温度は、４０〜９５℃ が好ましい。
【００６７】
被覆顔料組成物の水の含有量は、３０〜８５質量％が好ましく、３０〜８０質量％がより好ましい。これにより保存安定性がより向上する。水は、種々のイオンを含有する一般の水よりも、イオン交換水（脱イオン水）が好ましい。以下、特に断らない限り、水はイオン交換水を指す。
【００６８】
被覆顔料の含有量は、被覆顔料組成物中、５〜４０質量％が好ましく、１０〜３０質量％がより好ましい。これによりインクジェット印刷適性および保存安定性がより向上する。
被覆顔料組成物中の被覆顔料の体積平均粒子径（Ｄ５０）は、２０〜２００ｎｍが好ましく、２５〜１５０ｎｍがより好ましく、３０〜１３０ｎｍがさらに好ましく、３５〜９０ｎｍが特に好ましい。前記範囲を満たすとインクジェットプリンターのノズルの目詰まりが生じ難く、保存安定性もより向上する。体積平均粒子径の測定は、Ｎａｎｏｔｒａｃ Ｗａｖｅ（マイクロトラック・ベル社製）を使用してレーザー回折・散乱法で測定する。
【００６９】
［塩基性化合物］
塩基性化合物は、樹脂（Ｐ）のカルボキシル基の中和に使用する。塩基性化合物は、被覆顔料組成物のｐＨを７〜１０程度に調整することが好ましい。
塩基性化合物は、例えば、アンモニア水、ジメチルアミノエタノール、ジエタノールアミン、トリエタノールアミン等の有機アミン；水酸化ナトリウム、水酸化リチウム、水酸化カリウム等のアルカリ金属の水酸化物等の無機物が挙げられる。
【００７０】
樹脂（Ｐ）の中和度は、被覆顔料組成物の保存安定性の観点から、１０〜１００％反応させることが好ましく、３０〜１００％反応させることがより好ましく、５０〜１００％反応させることが特に好ましい。
ここで中和度は、塩基性化合物のモル当量を樹脂（Ｐ）のカルボキシ基のモル量で除したものである。下記式によって求めることができる。
｛（塩基性化合物の質量（ｇ）／塩基性化合物の当量）／  [（樹脂（Ｐ）の酸価（ＫＯＨｍｇ／ｇ）×樹脂（Ｐ）の質量（ｇ）／（５６．１×１０００）]｝×１００
【００７１】
［架橋剤］
本明細書の被覆顔料組成物は、架橋剤を含有できる。これにより被覆顔料組成物から形成する被膜の耐水性がより向上する。架橋剤は、カルボキシル基と反応可能な官能基（以下、架橋性官能基という）を２以上有する化合物である。反応性官能基は、例えば、イソシアネート基、アジリジン基、カルボジイミド基、オキセタン基、オキサゾリン基およびエポキシ基からなる群から選ばれる少なくとも一種が好ましく、アジリジン基、カルボジイミド基およびエポキシ基からなる群から選ばれる少なくとも一種がより好ましく、エポキシ基がさらに好ましい。
架橋剤の分子量（式量または、数平均分子量Ｍｎ）は、１００〜２，０００が好ましく、１２０〜１，５００がより好ましく、１５０〜１，０００がさらに好ましい。適度なＭｎにより架橋性がより向上する。架橋剤の反応性官能基の数は、２〜６が好ましい。適度な反応性官能基数により保存安定性がより向上する。
【００７２】
架橋剤は、下記化合物が挙げられる。
イソシアネート基含有化合物は、例えば、ポリイソシアネート又はイソシアネート基末端プレポリマーが挙げられ、
ポリイソシアネートは、例えばヘキサメチレンジイソシアネート、２，２，４−トリメチルヘキサメチレンジイソシアネート等の脂肪族ジイソシアネート；トリレン−２，４−ジイソシアネート、フェニレンジイソシアネート等の芳香族ジイソシアネート； 脂環式ジイソシアネート；芳香族トリイソシアネート；それらのウレタン変性体等が挙げられる。イソシアネート基末端プレポリマーは、ポリイソシアネートと低分子量ポリオール等とを反応で合成できる。
【００７３】
アジリジン基含有化合物は、例えば、Ｎ，Ｎ'−ジフェニルメタン−４，４'−ビス（１−アジリジンカルボキサイト）、Ｎ，Ｎ'−トルエン−２，４−ビス（１−アジリジンカルボキサイト）、ビスイソフタロイル−１−（２−メチルアジリジン）、トリ−１−アジリジニルホスフィンオキサイド、Ｎ，Ｎ'−ヘキサメチレン−１，６−ビス（１−アジリジンカルボキサイト）、２，２'−ビスヒドロキシメチルブタノール−トリス［３−（１−アジリジニル）プロピオネート］、トリメチロールプロパントリ−β−アジリジニルプロピオネート、テトラメチロールメタントリ−β−アジリジニルプロピオネート、トリス−２，４，６−（１−アジリジニル）−１、３、５−トリアジン、４，４'−ビス（エチレンイミノカルボニルアミノ）ジフェニルメタン等が挙げられる。
【００７４】
カルボジイミド基含有化合物は、例えば、カルボジイミド化触媒の存在下でジイソシアネート化合物を脱炭酸縮合反応させて合成した高分子量ポリカルボジイミドが挙げられる。市販品でいうと例えば、日清紡績社のカルボジライトシリーズが挙げられる。
【００７５】
オキセタン基含有化合物は、例えば、４，４'−（３−エチルオキセタン−３−イルメチルオキシメチル）ビフェニル（ＯＸＢＰ）、３−エチル−３−ヒドロキシメチルオキセタン（ＥＨＯ）、１,４−ビス［｛（３−エチル−３−オキセタニル）メトキシ｝メチル］ベンゼン（ＸＤＯ）、ジ［１−エチル（３−オキセタニル）］メチルエーテル（ＤＯＸ）、ジ[1−エチル（3−オキセタニル）]メチルエーテル（ＤＯＥ）、1,6−ビス[（3−エチル−3−オキセタニル）メトキシ]ヘキサン（ＨＤＢ）、９,９−ビス［２−メチル−４−｛２−（３−オキセタニル）｝ブトキシフェニル］フルオレン、９,９−ビス［４−［２−｛２−（３−オキセタニル）｝ブトキシ］エトキシフェニル］フルオレン等が挙げられる。
【００７６】
オキサゾリン基含有化合物は、 例えば、脂肪族基又は芳香族基に２個以上、好ましくは２〜３個のオキサゾリン基が結合した化合物であり、２， ２’−ビス（２−オキサゾリン）、１，３−フェニレンビスオキサゾリン、１，３−ベンゾビスオキサゾリン等のビスオキサゾリン化合物、該化合物と多塩基性カルボン酸とを反応させて得られる末端オキサゾリン基を有する化合物等が挙げられる。
【００７７】
エポキシ基含有化合物は、例えば、エチレングリコールジグリシジルエーテル、ポリエチレングリコールジグリシジルエーテル、ポリプロピレングリコールジグリシジルエーテル、グリセリントリグリシジルエーテル、グリセロールポリグリシジルエーテル、ポリグリセロールポリグリシジルエーテル、トリメチロールプロパンポリグリシジルエーテル、ソルビトールポリグリシジルエーテル、ペンタエリスリトールポリグリシジルエーテル、レゾルシノールジグリシジルエーテル、ネオペンチルグリコールジグリシジルエーテル、水添ビスフェノールＡ 型ジグリシジルエーテル等のポリグリシジルエーテル等が挙げられる。
【００７８】
これらの中でも、エポキシ基含有化合物が好ましく、エチレングリコールジグリシジルエーテル、トリメチロールプロパンポリグリシジルエーテルがより好ましい。
【００７９】
架橋剤は、水の存在下で効率よく樹脂（Ｐ）のカルボキシル基と反応する観点から、適度に水溶性があることが好ましく、例えば架橋剤を２５℃の水１００ｇに溶解させたときに、その溶解量が０．１〜５０ｇが好ましく、０．２〜４０ｇがさらに好ましく、０．５〜３０ｇが特に好ましい。
【００８０】
架橋剤の使用量は、前記樹脂（Ｐ）のカルボキシル基１００モルに対して、１０〜１５０モルに相当する量が好ましく、２０〜１２０モルがより好ましく、３０〜１００モルがさらに好ましい。
【００８１】
＜インクジェット記録用インク＞
本明細書のインクジェット記録用インクは、被覆顔料、または被覆顔料組成物を含む。
本明細書のインクジェット記録用インクは、水を溶媒（媒体）として使用するが、インクの乾燥を防止するため、水溶性溶剤を併用することが好ましい。また、被覆顔料の分散安定性が向上するため、印刷後の基材への浸透性、濡れ広がり性が向上する。
水溶性溶剤は、例えば、多価アルコール類、多価アルコールアルキルエーテル類、多価アルコールアリールエーテル類、含窒素複素環化合物、アミド類、アミン類、含硫黄化合物類、プロピレンカーボネート、炭酸エチレン、その他水溶性溶剤等が挙げられる。
【００８２】
前記多価アルコール類は、例えば、グリセリン、エチレングリコール、ジエチレングリコール、トリエチレングリコール、テトラエチレングリコール、ポリエチレングリコール、１，２−プロパンジオール、１，３−プロパンジオール、ジプロピレングリコール、トリプロピレングリコール、ポリプロピレングリコール、１，２−ブタンジオール、１，３−ブタンジオール、１，４−ブタンジオール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール、３−メチル−１，３−ブタンジオール、トリメチロールエタン、トリメチロールプロパン、１，２，６−ヘキサントリオール、１，２，４−ブタントリオール、１，２，３−ブタントリオール、ペトリオール、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオール、２−エチル−１，３−ヘキサンジオール等が挙げられる。これらの中でも、２−エチル−１，３−ヘキサンジオール、２，２，４−トリメチル−１，３−ペンタンジオール、１，２−プロパンジオール、１，２−ブタンジオール、１，３−ブタンジオール、１，２−ペンタンジオール、１，５−ペンタンジオール、１，２-ヘキサンジオール、１，６−ヘキサンジオール、１，２−へプタンジオールが好ましい。
【００８３】
前記多価アルコールアルキルエーテル類は、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル、プロピレングリコールモノブチルエーテル等が挙げられる。
前記多価アルコールアリールエーテル類は、例えば、エチレングリコールモノフェニルエーテル、ジエチレングリコールモノフェニルエーテル、テトラエチレングリコールクロロフェニルエーテル、エチレングリコールモノベンジルエーテル、エチレングリコールモノアリルエーテル等が挙げられる。
【００８４】
前記含窒素複素環化合物は、例えば、２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等が挙げられる。
前記アミド類は、例えば、ホルムアミド、Ｎ−メチルホルムアミド、Ｎ，Ｎ−ジメチルホルムアミド等が挙げられる。
前記アミン類は、例えば、モノエタノールアミン、ジエタノールアミン、トリエタノールアミン、モノエチルアミン、ジエチルアミン、トリエチルアミン
等が挙げられる。
前記含硫黄化合物類は、例えば、ジメチルスルホキシド、スルホラン、チオジエタノール等が挙げられる。
【００８５】
前記その他水溶性溶剤は、糖が好ましい。糖類は、単糖類、二糖類、オリゴ糖類（三糖類、四糖類を含む）、多糖類等が挙げられる。糖は、グルコース、マンノース、フルクトース、リボース、キシロース、アラビノース、ガラクトース、マルトース、セロビオース、ラクトース、スクロース、トレハロース、マルトトリオース等が挙げられる。ここで、多糖類とは広義の糖を意味し、α−シクロデキストリン、セルロースなど自然界に広く存在する物質を含む。また、これらの糖類の誘導体としては、前記糖類の還元糖（例えば、糖アルコール〔一般式：ＨＯＣＨ２（ＣＨＯＨ）ｎＣＨ２ＯＨ（ただし、ｎ＝２〜５の整数を表す）で表される〕、酸化糖（例えば、アルドン酸、ウロン酸など）、アミノ酸、チオ酸等が挙げられる。これらの中でも、糖アルコールが好ましく、マルチトール、ソルビットが好ましい。
【００８６】
水溶性溶剤は、単独または２種類以上を併用して使用できる。
【００８７】
水溶性溶剤の含有量は、インクジェット記録用インク中、３〜６０質量％が好ましく、３〜５０質量％がより好ましい。また、水の含有量は、インクジェット記録用インク中、１０〜９０質量％が好ましく、３０〜８０質量％がより好ましい。適度な水溶性溶剤の含有量により、ヘッドからのインク吐出安定性が向上する。
【００８８】
インクジェット記録用インクは、バインダー樹脂を含有することが好ましい。これにより、印字した塗膜の耐水性、耐溶剤性、耐擦過性などが向上する。
バインダー樹脂は、例えば（メタ）アクリル樹脂、スチレン−（メタ）アクリル樹脂、ウレタン樹脂、スチレンブタジエン樹脂、塩化ビニル樹脂、ポリオレフィン樹脂、ポリエステル樹脂、ポリウレタン樹脂等が挙げられる。
【００８９】
バインダー樹脂の含有量は、インクジェット記録用インクの不揮発分中、２〜３０質量％が好ましく、３〜２０質量％がより好ましい。
【００９０】
本明細書のインクジェット記録用インクは、必要に応じて添加剤を含有できる。添加剤は、界面活性剤、消泡剤、防腐剤等が挙げられる。添加剤の含有量は、インクジェット記録用インク中、０．０５〜１０質量％が好ましく、０．２〜５質量％がより好ましい。
【００９１】
本明細書のインクジェット記録用インクは、各種のインクジェット用プリンターに使用できる。インクジェット方式は、例えば、荷電制御型、スプレー型等の連続噴射型、ピエゾ方式、サーマル方式、静電吸引方式等のオンデマンド型等が挙げられる。
【実施例】
【００９２】
以下、実施例及び比較例を挙げて本発明を更に具体的に説明する。尚、以下の記載において、「部」は、「質量部」であり、「％ 」は、「質量％」である。
【００９３】
（重量平均分子量（Ｍｗ））
重量平均分子量（Ｍｗ）は、ＴＳＫｇｅｌカラム（東ソ−社製）を用い、ＲＩ検出器を装備したＧＰＣ（東ソ−社製、ＨＬＣ−８３２０ＧＰＣ）で、展開溶媒にＴＨＦを用いて測定したポリスチレン換算の重量平均分子量（Ｍｗ）である。
【００９４】
（酸価）
三角フラスコ中に試料、約１ｇを精密に量り採り、蒸留水／ジオキサン（質量比：蒸留水／ジオキサン＝１／９）混合液５０ｍｌを加えて溶解する。上記試料溶液に対して、電位差測定装置（京都電子工業株式会社製、装置名「電位差自動滴定装置 ＡＴ−７１０Ｍ」）を用いて、０．１ｍｏｌ／Ｌ水酸化カリウム・エタノール溶液（力価ａ）で滴定を行い、滴定終点までに必要な水酸化カリウム・エタノール溶液の量（ｂ（ｍＬ））を測定した。乾燥状態の樹脂の値として、酸価（ｍｇＫＯＨ／ｇ）を次式により求めた。
酸価（ｍｇＫＯＨ／ｇ）＝｛（５.６１１×ａ×Ｆ）／Ｓ｝／（不揮発分濃度／１００）
ただし、Ｓ：試料の採取量（ｇ）
ａ：０．１ｍｏｌ／Ｌ水酸化カリウム・エタノール溶液の消費量（ｍｌ）
Ｆ：０．１ｍｏｌ／Ｌ水酸化カリウム・エタノール溶液の力価
【００９５】
＜重合体（Ｑ）の製造＞
（製造例１）
滴下ロート、ガス導入管、温度計、コンデンサー、および攪拌機を備えた反応容器に、モノマーとして、メチルメタクリレート２０部、メタクリル酸２０部、メトキシポリエチレングリコールメタクリレート（ＥＯ（エチレンオキシ）２３ｍｏｌ付加）６０部と、２−メルカプトエタノール５部、メチルエチルケトン（ＭＥＫ）を５５部加え、窒素ガスで反応容器内を置換した。反応容器内を７５℃に加熱し、ラジカル重合開始剤として２，２'−アゾビスイソブチロニトリル０．２部をＭＥＫ５０部に溶解させた混合物を滴下ロートから５時間かけて均等添加した。その後、還流状態で１２時間反応を行った。サンプリングによる不揮発分測定で反応が９５％以上進んだことを確認し、室温まで冷却し、重量平均分子量３，０００の片末端領域に１つの水酸基を有するビニル重合体（Ｑ−１）の不揮発分５０％溶液を得た。
【００９６】
（製造例２〜９）
表１に記載した原料と仕込み量に変更した以外は、製造例１と同様にして合成を行い、重合体（Ｑ−２〜Ｑ−９）の不揮発分５０％溶液を得た。それぞれの重量平均分子量、酸価、不揮発分は表１に記載した通りである。
【００９７】
【表１】
2020094138.tif 000004
【００９８】
表１中の略称は以下の通りである。
・２−ＭＥ ： ２−メルカプトエタノール  （分子内に水酸基１つ）
・１−ＴＧ ： ３−メルカプト−１，２−プロパンジオール（分子内に水酸基２つ）
【００９９】
＜重合体（ｐ）の製造＞
（製造例１０）
滴下ロート、ガス導入管、温度計、コンデンサー、および攪拌機を備えた反応容器に、α−オレフィンとして１−オクテンを５３．４部、無水マレイン酸を４６．６部仕込み、キシレン１０部、連鎖移動剤としてチオグリコール酸オクチル０．２部をフラスコに仕込み、窒素置換した後、１３０℃で加熱、撹拌した。次いで、ラジカル重合開始剤としてｔ−ブチルパーオキシ−２−エチルヘキサノエート１．０部とキシレン２０部との混合物を、滴下ロートから２時間かけて滴下した。その後、温度を１３０℃に維持しつつ、さらに１時間撹拌して反応させた。次いで、キシレンを減圧濃縮して完全に除去し、重量平均分子量は１０，０００、不揮発分１００％のα−オレフィンと酸無水物基を有する重合体（ｐ−１）を得た。
【０１００】
（製造例１１〜１５）
表２に記載した原料と仕込み量に変更した以外は重合体（ｐ−１）と同様にして合成を行い、重合体（ｐ−２〜ｐ−６）を得た。なお、分子量の調整は、連鎖移動剤およびラジカル重合開始剤の使用量を適宜変更して調整した。それぞれの重量平均分子量、酸価、不揮発分は表２に記載した通りである。
【０１０１】
【表２】
2020094138.tif 000005
【０１０２】
＜樹脂（Ｐ）の製造）
（製造例１６）
ガス導入管、温度計、コンデンサー、攪拌機を備えた反応容器にα−オレフィンと酸無水物基を有する重合体（ｐ−１）を１１部、重合体（Ｑ−１）を不揮発分換算で８９部、キシレンを２０部、触媒としてジアザビシクロウンデセンを０．２部加え、撹拌しながら加熱し、１３０℃で１時間反応を行った。次いで、温度を１１０℃に変更して、さらに１時間反応を行った。次いで温度を９０℃に変更して、４時間反応を行った。その後、溶剤を減圧濃縮して完全に除去し、α−オレフィンユニット、ならびに一般式［１］ユニットを含む樹脂（Ｐ−１）を得た。得られた共重合物の重量平均分子量は１４，０００であった。
【０１０３】
（製造例１７〜２９）
表３、表４に記載した原料と仕込み量に変更した以外は樹脂（Ｐ−１）と同様にして合成を行い、樹脂（Ｐ−２）〜（Ｐ−１４）を得た。それぞれの重量平均分子量、酸価、不揮発分は表３、表４に記載した通りである。
【０１０４】
（製造例３０）
ビニル重合体（Ｑ）の代わりに、１−ドデカノールを用いた以外は樹脂（Ｐ−１）と同様にして合成を行い、樹脂（Ｐ−１５）を得た。重量平均分子量、酸価、不揮発分は表４に記載した通りである。
【０１０５】
【表３】
2020094138.tif 000006
【０１０６】
【表４】
2020094138.tif 000007
【０１０７】
（実施例１）
＜被覆顔料の製造＞
顔料としてＣ．Ｉ．ピグメントレッド１２２（「ＦＡＳＴＯＧＥＮＳｕｐｅｒＭａｇｅｎｔａＲＧＴ」  ＤＩＣ社製）３５．０部、塩化ナトリウム１７５．０部、樹脂（Ｐ）として（Ｐ−１）を不揮発分換算で１２．２５部、水溶性溶剤としてジエチレングリコール３５．０部をステンレス製ガロンニーダー（井上製作所社製）に仕込み、８０℃で３時間混練した。この混合物を水１，０００部に投入し、約４０℃に加熱しながらハイスピードミキサーで約１時間攪拌してスラリー状とし、濾過、水洗を繰り返して塩化ナトリウム及び水溶性溶剤を除き、減圧下４０℃で乾燥して被覆顔料を得た。
【０１０８】
＜被覆顔料組成物の製造＞
得られた被覆顔料を２０部、塩基性化合物として水酸化カリウムの１０％水溶液を、被覆顔料の製造時に用いた樹脂（Ｐ）の酸価から中和度が１００％になるように加え、防腐剤としてＰＲＯＸＥＬ  ＧＸＬ（Ｓ）（Ｌｏｎｚａ製）を０．０３部、さらに不揮発分が２２％になるようにイオン交換水を加え、７０℃のオイルバスで加温しながらディスパーで約１時間撹拌した。次いで出力６００Ｗの超音波ホモジナイザーを使用し、内温が１５℃になるように調整しながら１０分間処理を行った。
次いで、常温（２５℃）で架橋剤としてデナコールＥＸ３２１（エポキシ基含有化合物、ナガセケムテックス製、不揮発分１００％、エポキシ当量１４０ｇ／ｅｑ）を、前記樹脂（Ｐ）のカルボキシル基に対してモル比で０．５ｅｑになるように加えた。次いで、１時間撹拌し、不揮発分が２２％になるようにイオン交換水で調整し、被覆顔料組成物を得た。
【０１０９】
＜インクジェット記録用インクの製造＞
得られた被覆顔料組成物を３３．３部、プロピレングリコールを１６．６５部、１，２−ヘキサンジオールを１６．６５部、イオン交換水を３３．３部、レベリング剤としてサーフィノールＤＦ１１０Ｄ（エアープロダクツジャパン製）を０．１部混合し、インクジェット記録用インクを製造した。
【０１１０】
［実施例２〜１６、比較例１〜３］
使用する顔料、樹脂（Ｐ）を表５に従って変更した以外は、実施例１と同様にして被覆顔料組成物並びに、被覆顔料組成物を含むインクジェット記録用インクを得た。
【０１１１】
【表５】
2020094138.tif 000008
【０１１２】
表５の略称は以下の通りである。
・ＰＹ１８０（Ｃ．Ｉ．ピグメントイエロー１８０、クラリアントジャパン社製、「ＮＯＶＯＰＥＲＭ  Ｙｅｌｌｏｗ  Ｐ−ＨＧ」）
・ＰＢ１５：３（Ｃ．Ｉ．ピグメントブルー１５：３、大日精化工業社製、「シアニンブルー  Ａ２２０Ｊ」）
・ＰＥＴ（Ｒｏｌａｎｄ社純正  ＰＥＴ−Ｇ−１０５０）
・ＯＰＰ（東レ社製  Ｐ６０）
【０１１３】
＜比表面積＞
得られた被覆顔料を１００℃で３０分間脱気乾燥し、粉体試料を得た。得られた粉体試料の窒素吸脱着等温線をマウンテック社製のＭａｃｓｏｒｂ  ＨＭ  Ｍｏｄｅｌ−１２０１を用いて、２００℃で１５分間真空脱気した後、測定を行い、最後に、１分間再度加熱して、水分を完全に除去することで、比表面積を算出した。
【０１１４】
＜粗粒量試験＞
得られた被覆顔料組成物に関して、分散体中の粗粒量の評価を下記のように行った。具体的には定量の被覆顔料組成物の２５mmφのガラスファイバー製フィルター（ＧＦ／Ｂ  ＧＥヘルスケアライフサイエンス社製）への通過時間で評価した。粗粒が多い場合はフィルターが目詰まりをおこし通過時間が長く観測される。またさらに粗粒が多い場合はフィルターが閉塞し顔料分散体を全量ろ過することができない。一般にインクジェットヘッドへインクを供給する経路に使用されるフィルターは１μｍより大きく、またインクジェットインクの顔料濃度は顔料分散体に比べ低いものが一般的であり、本試験方法によりろ過を通過すれば十分といえるが、よりろ過速度が速い方が被覆顔料組成物粒子の再溶解性や解砕性が高く、生産性に優れると言える。
【０１１５】
具体的な評価条件を以下に示す。コックを経由して減圧ポンプを付属したサクションベッセルに１５ｍｌの目盛のついたファンネルと２５mmφのガラスファイバー製フィルター（ＧＦ／Ｂ  ＧＥヘルスケアライフサイエンス社製）をのせた直径２５ｍｍフィルターホルダー（ＡＤＶＡＮＴＥＣ社製）をのせる。サクションベッセル内が減圧されないようにコックを使用して減圧ポンプを稼働する。被覆顔料組成物１５ｇをファンネルにはかり取る。ポンプとサクションベッセルの開圧をスタートとし被覆顔料組成物全量がフィルターを通過する時間を計測する。この時のサクションベッセル内の圧力は０．０５ＭＰa〜０．０７Ｍｐａである。
◎：３０秒以内にろ過ができる（非常に良好）
○：３０秒以上、６０秒以内にろ過ができる（良好）
△：６０秒以上９０秒以内にろ過ができる（実用上問題なし）
×：６０秒以内にろ過できない（不良）
【０１１６】
＜印刷試験＞
得られたインクジェット記録用インクをインクジェットプリンター（エプソン社製「ＰＭ−７５０Ｃ」）のカートリッジに詰めて、コート紙（王子製紙製ＯＫトップコート＋、米坪１０４．７ｇ／ｍ２）に印刷した。印刷したサンプルをルーペで観察し、ドットのつながりや色のムラを評価し、以下の基準で評価した。
○：ドットのつながりや色のムラが全くない（非常に良好）、
△：ドットのつながりや色のムラがわずかにある（実用上問題なし）
×：ドットのつながりや色のムラが全面にある（不良）
【０１１７】
（定着性試験）
得られたインクジェット記録用インクを前記インクジェットプリンターのカートリッジに詰めて、光沢ＰＥＴフィルム（Ｒｏｌａｎｄ社純正  ＰＥＴ−Ｇ−１０５０）と二軸延伸ポリプロピレンフィルム（東レ社製  Ｐ６０）にそれぞれ印刷し、印刷物を気温２５℃ 湿度５０％ＲＨ 条件下、一定時間放置後にラビングテスター（テスター産業製、型式ＡＢ３０１）での光沢ＰＥＴフィルムに対するインクの定着性（密着性）を評価した。印刷面に対して、試験用布片（金巾３号）にて加重２００ｇ、１００往復の条件でラビング試験を行い、以下の基準で評価した。
◎：３０分放置後に試験を実施しても印刷部分が剥がれない（非常に良好）
○：１時間放置後に試験を実施しても印刷部分が剥がれない（良好）
△：１時間放置後に印刷部分が剥がれても、２４時間放置後に印刷部分が剥がれない（実用上問題なし）
×：２４時間放置しても印刷部分が剥がれてしまう（不良）
【０１１８】
（耐水性試験）
得られたインクジェット記録用インクを前記インクジェットプリンターのカートリッジに詰めて、前記光沢ＰＥＴフィルムと前記二軸延伸ポリプロピレンフィルムにそれぞれ印刷した。印刷したサンプルを気温２５ ℃湿度５０％ＲＨ条件下、一定時間放置後にサンプルを水道水に浸漬させて、印刷物のにじみを観察し、以下の基準で評価した。
◎：印刷した直後に浸漬させてもサンプルがにじまない（非常に良好）
〇：印刷した直後に浸漬させるとサンプルがにじむが印刷後１０分間ではにじみが発生しない（良好）
△：印刷した直後に浸漬させるとサンプルがにじむが印刷後１ 時間ではにじまない（実用上問題なし）
×：印刷後１時間でもにじむ（不良）
【０１１９】
表５の結果から、実施例１〜１３は、本明細書の被覆顔料を使用しているため、プラスチックフィルムに対する密着性が優れ、耐水性が良好なインク層を形成できるインクに使用可能であることがわかる。樹脂（Ｐ）が含む一般式［１］で示すユニット中の重合体ユニットである（Ｙ１）は、立体反発部位として機能するため、被覆顔料粒子が凝集し難い。そのため被覆顔料を含む組成物は、被覆顔料の分散安定性が優れることに加えて、Ｙ１は、極性が低く、プラスチックフィルムとの親和性が高いため密着性が良好なインク層を形成できる。また、重合体ユニット（Ｙ１）にカルボキシ基が含まれると、一般式［１］で示すユニット中の側鎖部分（Ｘ１−Ｓ−Ｙ１）がイオンを形成することで、被覆顔料組成物やインクジェット記録用インクが乾燥しても水などの液媒体に容易に再溶解、または再分散することができるため、再溶解性や解砕性に優れ、粗粒量の少ない顔料分散体が得られることが分かった。
また、重合体ユニット（Ｙ１）にアルキレンオキシ基が含まれると、インクの印刷性が非常に良好であった。これは、親水性が高いアルキレンオキシ基が水性インク中でくし状に広がるため、立体障害基としての効果が高く、被覆顔料の分散安定性が向上したと考えられる。